СЫРЬЕВАЯ СМЕСЬ ДЛЯ ИЗГОТОВЛЕНИЯ ТЕПЛОИЗОЛЯЦИОННОГО СЛОЯ
RAW MIXTURE FOR PRODUCTION OF HEAT-INSULATING LAYER

Изобретение относится к промышленности строительных материалов
Известна сырьевая смесь, содержащая, вес.ч.: синтетический волокнистый наполнитель 100,0; жидкое стекло 16,0-50,0; мел 5,0-20,0; вода 30,0-70,0 [1]. Такая смесь используется в качестве теплоизоляции.
Задачей изобретения является повышение рабочей температуры применения теплоизоляционного слоя.
Технический результат достигается тем, что сырьевая смесь для изготовления теплоизоляционного слоя, содержащая наполнитель, жидкое стекло, мел, в качестве наполнителя включает волокнистую металлокерамику при следующем соотношении компонентов, вес.ч.: волокнистая металлокерамика 100; жидкое стекло 65-75; мел 10-15.
В таблице приведены составы сырьевой смеси для изготовления теплоизоляционного слоя.
В составе сырьевой смеси может быть использована волокнистая металлокерамика - сплав металлов с неметаллическими добавками - асбестом, графитом, баритом, сульфидами, окислами и др., изготовляемый методом порошковой металлургии, табл.2 [2].
Компоненты дозируют в требуемых количествах. В жидкое стекло добавляют мел в порошкообразном состоянии, волокнистую металлокерамику (предварительно измельченную до прохождения через сетку №0,14) и все перемешивают. Полученную смесь наносят слоем толщиной 2-5 мм на теплоизолируемую поверхность (бетонную, кирпичную, гипсовую, деревянную) и оставляют до высыхания. После высыхания первого слоя операцию повторяют, «наращивая» слой нужной толщины.
Источники информации
1. SU 1159912, 1985.
2. Конструкционные материалы / Гл. ред. А.Т. Туманов. - Часть 2. - М.: Изд-во «Советская энциклопедия», 1964. - С.165-167.